【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
不織繊維貼付マットであって、
サイズ組成物で被覆された複数の繊維と、
バインダ組成物と、
１種以上の有機活性化合物と
を含み、該有機活性化合物が、スルホサクシネート(ジ-オクチル)、ポリビニルアルコール、コロイドシリカ、ポリアクリルアミド、ホスホン酸、ポリアクリル酸、リン酸エステル、ポリカルボン酸、ポリマー系アニオン性化合物、ヘキサメチレンジアミンテトラキス、キチン、キトサン、イヌリン、ポリアスパラギン酸、ポリサクシンイミド、イミノジサクシネート、マレイン酸/アクリル酸コポリマー、マレイン酸/アクリルアミドコポリマー、フミン酸、ホルムアルデヒドと縮合されたナフタレンスルホン酸由来のポリマーのカルシウム塩、縮合スルホン化ナフタレンのナトリウム塩、パーフルオロアルキルスルホン酸、およびセルロースのうちの１種以上を含み、
該有機活性化合物が、鉛蓄電池におけるサルフェーションを減じるように機能し得る、前記貼付マット。
【請求項２】
前記バインダ組成物が、アクリル系バインダ、スチレンアクリロニトリルバインダ、スチレンブタジエンゴムバインダ、エポキシバインダ、ポリウレタンバインダ、フェノール系バインダ、ポリエステルバインダ、およびこれらの混合物からなる群から選択される、請求項１に記載の不織繊維貼付マット。
【請求項３】
前記バインダ組成物が、耐酸性バインダである、請求項１に記載の不織繊維貼付マット。
【請求項４】
前記繊維が、ガラス繊維、ポリエステル繊維、ポリオレフィン繊維、ナイロン繊維、アラミド繊維、ポリ(フェニレンスルフィド)繊維、炭素繊維、炭化ケイ素(SiC)繊維、窒化ホウ素繊維のうちの１種以上を含む、請求項１に記載の不織繊維貼付マット。
【請求項５】
前記繊維が、ガラス繊維を含む、請求項１に記載の不織繊維貼付マット。
【請求項６】
前記繊維が、約０．２μｍ〜約３０μｍの平均径を有する、請求項１に記載の不織繊維貼付マット。
【請求項７】
前記繊維が、約１μｍ〜約２５μｍの平均径を有する、請求項５に記載の不織繊維貼付マット。
【請求項８】
前記繊維が、約３ｍｍ〜約６０mmの平均長さを有するチョップトファイバーである、請求項１に記載の不織繊維貼付マット。
【請求項９】
前記有機活性化合物が、前記サイズ組成物および前記バインダ組成物の少なくとも一方に含まれる、請求項１に記載の不織繊維貼付マット。
【請求項１０】
前記有機活性化合物が、スルホサクシネート(ジ-オクチル)およびポリビニルアルコール/コロイドシリカコンパウンドのうちの１種以上を含む、請求項１に記載の不織繊維貼付マット。
【請求項１１】
前記貼付マットを含まない以外は同等の電池と比較して、鉛蓄電池のサイクル寿命を少なくとも１０％増大するように機能し得る、請求項１に記載の不織繊維貼付マット。
【請求項１２】
約１５／０．１ｍｍ未満の電気抵抗を有する、請求項１に記載の不織繊維貼付マット。
【請求項１３】
１０／０．１ｍｍ未満の電気抵抗を有する、請求項１に記載の繊維貼付マット。
【請求項１４】
鉛蓄電池であって、
第一の面および該第一の面に対向する第二の面を有する正極ならびに第一の面および該第一の面に対向する第二の面を有する負極であって、該正極および負極の各々が、電解液中に浸漬されている、正極および負極と、
該正極および負極の少なくとも一方の、該第一および第二の面の少なくとも一方の表面を、少なくとも部分的に覆っている不織繊維貼付マットと
を含み、該不織繊維貼付マットが、
サイズ組成物で被覆された複数の繊維と、
バインダ組成物と、
１種以上の有機活性化合物と
を含み、該有機活性化合物が、スルホサクシネート(ジ-オクチル)、ポリビニルアルコール、コロイドシリカ、ポリアクリルアミド、ホスホン酸、ポリアクリル酸、リン酸エステル、ポリカルボン酸、ポリマー系アニオン性化合物、ヘキサメチレンジアミンテトラキス、キチン、キトサン、イヌリン、ポリアスパラギン酸、ポリサクシンイミド、イミノジサクシネート、マレイン酸/アクリル酸コポリマー、マレイン酸/アクリルアミドコポリマー、フミン酸、ホルムアルデヒドと縮合されたナフタレンスルホン酸由来のポリマーのカルシウム塩、縮合スルホン化ナフタレンのナトリウム塩、パーフルオロアルキルスルホン酸、およびセルロースのうちの１種以上を含み、
該有機活性化合物が、該負極上での硫酸鉛の形成を減じる、前記鉛蓄電池。
【請求項１５】
前記繊維が、ガラス繊維、ポリエステル繊維、ポリオレフィン繊維、ナイロン繊維、アラミド繊維、ポリ(フェニレンスルフィド)繊維、炭素繊維、炭化ケイ素(SiC)繊維、窒化ホウ素繊維のうちの１種以上を含む、請求項１４に記載の鉛蓄電池。
【請求項１６】
前記繊維が、約０．２μｍ〜約３０μｍの平均径を有する、請求項１４に記載の鉛蓄電池。
【請求項１７】
前記繊維が、約１μｍ〜約２５μｍの平均径を有する、請求項１６に記載の鉛蓄電池。
【請求項１８】
前記繊維が、約３ｍｍ〜約６０mmの平均長さを有するチョップトファイバーである、請求項１４に記載の鉛蓄電池。
【請求項１９】
前記有機活性化合物が、前記サイズ組成物および前記バインダ組成物の少なくとも一方に含まれる、請求項１４に記載の鉛蓄電池。
【請求項２０】
前記有機活性化合物が、スルホサクシネート(ジ-オクチル)およびポリビニルアルコールコロイドシリカコンパウンドのうちの１種以上を含む、請求項１４に記載の鉛蓄電池。
【請求項２１】
前記不織繊維貼付マットが、約１５／０．１ｍｍ未満の電気抵抗を有する、請求項１４に記載の鉛蓄電池。
【請求項２２】
繊維貼付マットが、前記正極の前記第一および第二の面の各々を少なくとも部分的に覆っている、請求項１４に記載の鉛蓄電池。
【請求項２３】
繊維貼付マットが、前記負極の前記第一および第二の面の各々を少なくとも部分的に覆っている、請求項１４に記載の鉛蓄電池。
【請求項２４】
鉛蓄電池において使用するための不織繊維マットを形成する方法であって、以下の工程、
複数の繊維を分散させて水性スラリーにする工程であって、該繊維がサイズ組成物で被覆されている工程、
該スラリーをスクリーン上に堆積させる工程、
該堆積されたスラリー上にバインダを適用する工程、および
該バインダ被覆スラリーを加熱し、それにより該バインダ被覆スラリーを硬化し、かつ不織繊維マットを形成する工程
を含み、該繊維マットが、該サイズ組成物および該バインダの少なくとも一方に含まれる１種以上の有機活性化合物を含み、該有機活性化合物が、スルホサクシネート(ジ-オクチル)、ポリビニルアルコール、コロイドシリカ、ポリアクリルアミド、ホスホン酸、ポリアクリル酸、リン酸エステル、ポリカルボン酸、ポリマー系アニオン性化合物、ヘキサメチレンジアミンテトラキス、キチン、キトサン、イヌリン、ポリアスパラギン酸、ポリサクシンイミド；イミノジサクシネート、マレイン酸/アクリル酸コポリマー、マレイン酸/アクリルアミドコポリマー、フミン酸、ホルムアルデヒドと縮合されたナフタレンスルホン酸由来のポリマーのカルシウム塩、縮合スルホン化ナフタレンのナトリウム塩、パーフルオロアルキルスルホン酸、およびセルロースのうちの１種以上を含む、前記方法。
【請求項２５】
鉛蓄電池におけるセパレータを接触させるための不織保持マットであって、
サイズ組成物で被覆された複数の繊維と、
バインダ組成物と、
１種以上の添加剤と
を含み、該添加剤が、ゴム添加剤、ゴム誘導体、アルデヒド、アルデヒド誘導体、金属塩、脂肪アルコールエチオキシレート(末端OH基を有するアルコキシル化アルコール)、エチレン-プロピレンオキサイドブロックコポリマー、硫酸エステル(アルキルサルフェートおよびアルキルエーテルサルフェート)、スルホン酸エステル(アルキルおよびオレフィンスルホネート)、リン酸エステル、スルホサクシネート、ポリアクリル酸、ポリアスパラギン酸、パーフルオロアルキルスルホン酸、ポリビニルアルコール、リグニン、リグニン誘導体、フェノールホルムアルデヒド樹脂、セルロース、および木粉のうちの１種以上を含み、
該有機活性化合物が、鉛蓄電池におけるサルフェーションを減じるように機能し得る、前記不織保持マット。
【請求項２６】
前記添加剤が、前記サイズ組成物および前記バインダ組成物の少なくとも一方に含まれる、請求項２５に記載の不織保持マット。
【請求項２７】
前記１種以上の添加剤が、前記不織繊維貼付マットの約0.1質量％〜約30質量％を構成する、請求項２５に記載の不織保持マット。
【請求項２８】
前記添加剤が、エチレン-プロピレンオキサイドブロックコポリマー、アルデヒド、ポリアクリル酸、およびポリアスパラギン酸のうちの１種以上を含む、請求項２５に記載の不織保持マット。
【請求項２９】
前記不織保持マットを含まない以外は同等の鉛蓄電池と比較して、鉛蓄電池のサイクル寿命を少なくとも１０％増大することを可能とする、請求項２５に記載の不織保持マット。
【請求項３０】
鉛蓄電池であって、
正極、負極、ならびにこれらの間に配置された、第一の面およびこれに対向する第二の面を有するセパレータであって、該正極、負極、およびセパレータの各々が電解液中に浸漬されている、正極、負極およびセパレータと、
請求項２５に記載の不織保持マットと
を含む、前記鉛蓄電池。
【手続補正２】
【補正対象書類名】明細書
【補正対象項目名】００２２
【補正方法】変更
【補正の内容】
【００２２】
表2において説明したように、上記不織繊維マットに関する電気抵抗は、本発明に従って製造したガラス繊維マットについて最も低かった。0.10mmという厚みに渡り規格化された場合、該電気抵抗は、本発明に従って製造した該不織ガラス繊維マットについて最も低い。サンプル1〜21の各々は、15/0.1mmよりも低い、0.10mmに渡り規格化された電気抵抗を明らかに示している。幾つかの模範的な態様において、該ガラス繊維は、10/0.1mmに満たない電気抵抗を持つことができる。表2において例示された実施例に係る規格化された電気抵抗を、図1において更に比較するが、図1は、本発明に従って製造した不織ガラス繊維マット各々(OC1-13および研究所の例(lab))が、15よりもかなり低い、0.10mmに渡り規格化された電気抵抗を明らかに示すことを証明している。
本発明の一般的な発明的概念を，模範的な実例となる態様と考えられるものについて提示してきたが、広範な別法が、当業者には知られ、あるいはさもなければ明らかになるものと思われ、またそれ故に該一般的な発明的概念に含まれる。それ以外に、該一般的な発明的概念は、添付された特許請求の範囲の記述を除き、限定されない。
本発明の好ましい態様は、下記の通りである。
〔１〕不織繊維貼付マットであって、
サイズ組成物で被覆された複数の繊維と、
バインダ組成物と、
１種以上の有機活性化合物と
を含み、該有機活性化合物が、スルホサクシネート(ジ-オクチル)、ポリビニルアルコール、コロイドシリカ、ポリアクリルアミド、ホスホン酸、ポリアクリル酸、リン酸エステル、ポリカルボン酸、ポリマー系アニオン性化合物、ヘキサメチレンジアミンテトラキス、キチン、キトサン、イヌリン、ポリアスパラギン酸、ポリサクシンイミド、イミノジサクシネート、マレイン酸/アクリル酸コポリマー、マレイン酸/アクリルアミドコポリマー、フミン酸、ホルムアルデヒドと縮合されたナフタレンスルホン酸由来のポリマーのカルシウム塩、縮合スルホン化ナフタレンのナトリウム塩、パーフルオロアルキルスルホン酸、およびセルロースのうちの１種以上を含み、
該有機活性化合物が、鉛蓄電池におけるサルフェーションを減じるように機能し得る、前記貼付マット。
〔２〕前記バインダ組成物が、アクリル系バインダ、スチレンアクリロニトリルバインダ、スチレンブタジエンゴムバインダ、エポキシバインダ、ポリウレタンバインダ、フェノール系バインダ、ポリエステルバインダ、およびこれらの混合物からなる群から選択される、前記〔１〕に記載の不織繊維貼付マット。
〔３〕前記バインダ組成物が、耐酸性バインダである、前記〔１〕に記載の不織繊維貼付マット。
〔４〕前記繊維が、ガラス繊維、ポリエステル繊維、ポリオレフィン繊維、ナイロン繊維、アラミド繊維、ポリ(フェニレンスルフィド)繊維、炭素繊維、炭化ケイ素(SiC)繊維、窒化ホウ素繊維のうちの１種以上を含む、前記〔１〕に記載の不織繊維貼付マット。
〔５〕前記繊維が、ガラス繊維を含む、前記〔１〕に記載の不織繊維貼付マット。
〔６〕前記繊維が、約０．２μｍ〜約３０μｍの平均径を有する、前記〔１〕に記載の不織繊維貼付マット。
〔７〕前記繊維が、約１μｍ〜約２５μｍの平均径を有する、前記〔５〕に記載の不織繊維貼付マット。
〔８〕前記繊維が、約３ｍｍ〜約６０mmの平均長さを有するチョップトファイバーである、前記〔１〕に記載の不織繊維貼付マット。
〔９〕前記有機活性化合物が、前記サイズ組成物および前記バインダ組成物の少なくとも一方に含まれる、前記〔１〕に記載の不織繊維貼付マット。
〔１０〕前記有機活性化合物が、スルホサクシネート(ジ-オクチル)およびポリビニルアルコール/コロイドシリカコンパウンドのうちの１種以上を含む、前記〔１〕に記載の不織繊維貼付マット。
〔１１〕前記貼付マットを含まない以外は同等の電池と比較して、鉛蓄電池のサイクル寿命を少なくとも１０％増大するように機能し得る、前記〔１〕に記載の不織繊維貼付マット。
〔１２〕約１５／０．１ｍｍ未満の電気抵抗を有する、前記〔１〕に記載の不織繊維貼付マット。
〔１３〕１０／０．１ｍｍ未満の電気抵抗を有する、前記〔１〕に記載の繊維貼付マット。
〔１４〕鉛蓄電池であって、
第一の面および該第一の面に対向する第二の面を有する正極ならびに第一の面および該第一の面に対向する第二の面を有する負極であって、該正極および負極の各々が、電解液中に浸漬されている、正極および負極と、
該正極および負極の少なくとも一方の、該第一および第二の面の少なくとも一方の表面を、少なくとも部分的に覆っている不織繊維貼付マットと
を含み、該不織繊維貼付マットが、
サイズ組成物で被覆された複数の繊維と、
バインダ組成物と、
１種以上の有機活性化合物と
を含み、該有機活性化合物が、スルホサクシネート(ジ-オクチル)、ポリビニルアルコール、コロイドシリカ、ポリアクリルアミド、ホスホン酸、ポリアクリル酸、リン酸エステル、ポリカルボン酸、ポリマー系アニオン性化合物、ヘキサメチレンジアミンテトラキス、キチン、キトサン、イヌリン、ポリアスパラギン酸、ポリサクシンイミド、イミノジサクシネート、マレイン酸/アクリル酸コポリマー、マレイン酸/アクリルアミドコポリマー、フミン酸、ホルムアルデヒドと縮合されたナフタレンスルホン酸由来のポリマーのカルシウム塩、縮合スルホン化ナフタレンのナトリウム塩、パーフルオロアルキルスルホン酸、およびセルロースのうちの１種以上を含み、
該有機活性化合物が、該負極上での硫酸鉛の形成を減じる、前記鉛蓄電池。
〔１５〕前記繊維が、ガラス繊維、ポリエステル繊維、ポリオレフィン繊維、ナイロン繊維、アラミド繊維、ポリ(フェニレンスルフィド)繊維、炭素繊維、炭化ケイ素(SiC)繊維、窒化ホウ素繊維のうちの１種以上を含む、前記〔１４〕に記載の鉛蓄電池。
〔１６〕前記繊維が、ガラス繊維を含む、前記〔１４〕に記載の鉛蓄電池。
〔１７〕前記繊維が、約０．２μｍ〜約３０μｍの平均径を有する、前記〔１６〕に記載の鉛蓄電池。
〔１８〕前記繊維が、約１μｍ〜約２５μｍの平均径を有する、前記〔１７〕に記載の鉛蓄電池。
〔１９〕前記繊維が、約３ｍｍ〜約６０mmの平均長さを有するチョップトファイバーである、前記〔１６〕に記載の鉛蓄電池。
〔２０〕前記有機活性化合物が、前記サイズ組成物および前記バインダ組成物の少なくとも一方に含まれる、前記〔１４〕に記載の鉛蓄電池。
〔２１〕前記有機活性化合物が、スルホサクシネート(ジ-オクチル)およびポリビニルアルコールコロイドシリカコンパウンドのうちの１種以上を含む、前記〔１４〕に記載の鉛蓄電池。
〔２２〕前記不織繊維貼付マットが、約１５／０．１ｍｍ未満の電気抵抗を有する、前記〔１４〕に記載の鉛蓄電池。
〔２３〕繊維貼付マットが、前記正極の前記第一および第二の面の各々を少なくとも部分的に覆っている、前記〔１４〕に記載の鉛蓄電池。
〔２４〕繊維貼付マットが、前記負極の前記第一および第二の面の各々を少なくとも部分的に覆っている、前記〔１４〕に記載の鉛蓄電池。
〔２５〕鉛蓄電池において使用するための不織繊維マットを形成する方法であって、以下の工程、
複数の繊維を分散させて水性スラリーにする工程であって、該繊維がサイズ組成物で被覆されている工程、
該スラリーをスクリーン上に堆積させる工程、
該堆積されたスラリー上にバインダを適用する工程、および
該バインダ被覆スラリーを加熱し、それにより該バインダ被覆スラリーを硬化し、かつ不織繊維マットを形成する工程
を含み、該繊維マットが、該サイズ組成物および該バインダの少なくとも一方に含まれる１種以上の有機活性化合物を含み、該有機活性化合物が、スルホサクシネート(ジ-オクチル)、ポリビニルアルコール、コロイドシリカ、ポリアクリルアミド、ホスホン酸、ポリアクリル酸、リン酸エステル、ポリカルボン酸、ポリマー系アニオン性化合物、ヘキサメチレンジアミンテトラキス、キチン、キトサン、イヌリン、ポリアスパラギン酸、ポリサクシンイミド；イミノジサクシネート、マレイン酸/アクリル酸コポリマー、マレイン酸/アクリルアミドコポリマー、フミン酸、ホルムアルデヒドと縮合されたナフタレンスルホン酸由来のポリマーのカルシウム塩、縮合スルホン化ナフタレンのナトリウム塩、パーフルオロアルキルスルホン酸、およびセルロースのうちの１種以上を含む、前記方法。
〔２６〕前記繊維が、ガラス繊維、ポリエステル繊維、ポリオレフィン繊維、ナイロン繊維、アラミド繊維、ポリ(フェニレンスルフィド)繊維、炭素繊維、炭化ケイ素(SiC)繊維、窒化ホウ素繊維およびこれらの組合せのうちの１種以上を含む、前記〔２５〕に記載の方法。
〔２７〕前記繊維が、ガラス繊維を含む、前記〔２６〕に記載の方法。
〔２８〕前記繊維が、約０．２μｍ〜約３０μｍの平均径を有する、前記〔２５〕に記載の方法。
〔２９〕前記繊維が、約１μｍ〜約２５μｍの平均径を有する、前記〔２８〕に記載の方法。
〔３０〕前記繊維が、約３ｍｍ〜約６０mmの平均長さを有するチョップトファイバーである、前記〔２４〕に記載の方法。
〔３１〕前記有機活性化合物が、スルホサクシネート(ジ-オクチル)およびポリビニルアルコールコロイドシリカコンパウンドのうちの１種以上を含む、前記〔２４〕に記載の方法。
〔３２〕前記不織繊維貼付マットが、該貼付マットを含まない以外は同等の鉛蓄電池と比較して、鉛蓄電池のサイクル寿命を少なくとも１０％増大するように機能し得る、前記〔２４〕に記載の方法。
〔３３〕鉛蓄電池におけるセパレータを接触させるための不織保持マットであって、
サイズ組成物で被覆された複数の繊維と、
バインダ組成物と、
１種以上の添加剤と
を含み、該添加剤が、ゴム添加剤、ゴム誘導体、アルデヒド、アルデヒド誘導体、金属塩、脂肪アルコールエチオキシレート(末端OH基を有するアルコキシル化アルコール)、エチレン-プロピレンオキサイドブロックコポリマー、硫酸エステル(アルキルサルフェートおよびアルキルエーテルサルフェート)、スルホン酸エステル(アルキルおよびオレフィンスルホネート)、リン酸エステル、スルホサクシネート、ポリアクリル酸、ポリアスパラギン酸、パーフルオロアルキルスルホン酸、ポリビニルアルコール、リグニン、リグニン誘導体、フェノールホルムアルデヒド樹脂、セルロース、および木粉のうちの１種以上を含み、
該有機活性化合物が、鉛蓄電池におけるサルフェーションを減じるように機能し得る、前記不織保持マット。
〔３４〕前記添加剤が、前記サイズ組成物および前記バインダ組成物の少なくとも一方に含まれる、前記〔３３〕に記載の不織保持マット。
〔３５〕前記１種以上の添加剤が、前記不織繊維貼付マットの約0.1質量％〜約30質量％を構成する、前記〔３３〕に記載の不織保持マット。
〔３６〕前記添加剤が、エチレン-プロピレンオキサイドブロックコポリマー、アルデヒド、ポリアクリル酸、およびポリアスパラギン酸のうちの１種以上を含む、前記〔３３〕に記載の不織保持マット。
〔３７〕前記不織保持マットを含まない以外は同等の鉛蓄電池と比較して、鉛蓄電池のサイクル寿命を少なくとも１０％増大することを可能とする、前記〔３３〕に記載の不織保持マット。
〔３８〕鉛蓄電池であって、
正極、負極、ならびにこれらの間に配置された、第一の面およびこれに対向する第二の面を有するセパレータであって、該正極、負極、およびセパレータの各々が電解液中に浸漬されている、正極、負極およびセパレータと、
該セパレータの該第一および第二の面の少なくとも一方を、少なくとも部分的に覆う不織保持マットと
を含み、該不織保持マットは、
サイズ組成物で被覆された複数の繊維と、
バインダ組成物と、
１種以上の添加剤と
を含み、該添加剤が、ゴム添加剤、ゴム誘導体、アルデヒド、アルデヒド誘導体、金属塩、脂肪アルコールエチオキシレート(末端OH基を有するアルコキシル化アルコール)、エチレン-プロピレンオキサイドブロックコポリマー、硫酸エステル(アルキルサルフェートおよびアルキルエーテルサルフェート)、スルホン酸エステル(アルキルおよびオレフィンスルホネート)、リン酸エステル、スルホサクシネート、ポリアクリル酸、ポリアスパラギン酸、パーフルオロアルキルスルホン酸、ポリビニルアルコール、リグニン、リグニン誘導体、フェノールホルムアルデヒド樹脂、セルロース、および木粉のうちの１種以上を含み、
該有機活性化合物が、鉛蓄電池におけるサルフェーションを減じるように機能し得る、前記鉛蓄電池。
〔３９〕前記不織保持マットが、前記セパレータの前記第一および第二の面の各々を少なくとも部分的に覆っている、前記〔３８〕に記載の鉛蓄電池。